ГЕТЕРОФАЗНАЯ КОМПОЗИЦИЯ

1. Композиция, содержащая
(а) гетерофазную композицию (НЕСО), содержащую
(а1) (полу)кристаллический полипропилен (РР) И
(а2) эластомерный сополимер пропилена (ЕSС), диспергированный в указанном (полу)кристаллическом полипропилене (РР);
(b) неорганический наполнитель (F), и
(с) модифицированную гетерофазную композицию (mНЕСО), содержащую: (с1) (полу)кристаллический полипропилен (mРР);
(с2) эластомерный сополимер пропилена (mЕSС), диспергированный в указанном (полу)кристаллическом полипропилене (mРР); и
(с3) единицы (D), полученные из бифункционально ненасыщенного мономера(ов) (D'), выбранные из группы, состоящей из дивинильных соединений, аллильных соединений, и диенов, и/или мультифункционально ненасыщенного полимера с низкой молекулярной массой (Dʺ), представляющего полибутадиен или сополимер полибутадиена и стирол с 1,2-(винилом) в цепи полимера и со среднечисловой молекулярной массой (Мn), равной или менее 10000 г/моль, и
(с4) содержание фракции, растворимой в холодном ксилоле (ХСS), в пределах от 15 до 30 масс. %; где гетерофазная композиция (НЕСО) отличается от модифицированной гетерофазной композиции (mНЕСО), и
гетерофазная композиция (НЕСО), неорганический наполнитель (F) и модифицированная гетерофазная композиция (mНЕСО) составляют вместе по меньшей мере 90 масс. % композиции от общей массы композиции.
2. Композиция по п. 1, где модифицированная гетерофазная композиция (mНЕСО) имеет
(а) содержание геля менее 1,0 масс. %.
3. Композиция по п. 1 или 2, где фракция, растворимая в холодном ксилоле (ХСS), модифицированной гетерофазной композиции (mНЕСО) имеет характеристическую вязкость (IV) в пределах от 1,5 до 2,6 дл/г.
2
4. Композиция по любому из предшествующих пунктов, где модифицированная гетерофазная композиция (mНЕСО) имеет скорость течения расплава МFR (230°С), измеренную согласно ISO 1133, от 20 до 50 г/10 минут.
5. Композиция по любому из предшествующих пунктов, где модифицированнаягетерофазная композиция (mНЕСО):
(а) имеет содержание сомономера в пределах от 12 до 28 мол.%; и/или
(b) содержит по меньшей мере 0,1 масс. % единиц (D).
6. Композиция по любому из предшествующих пунктов, где
(а) бифункционально ненасыщенные мономеры (D') используют для единиц (D), выбранных из группы, состоящей из 1,3-бутадиена, изопрена, диметилбутадиена и дивинилбензола;
и/или
(b) мультифункционально ненасыщенный полимер с низкой молекулярной массой (Dʺ) представляет полибутадиен со среднечисловой молекулярной массой (Мn) равной или менее 10000 г/моль.
7. Композиция по любому из предшествующих пп. 1-6, где гетерофазная композиция (НЕСО) имеет
(а) содержание сомономера от общей массы гетерофазной композиции (НЕСО) в пределах от 10 до 30 мол.%;
и/или
(b) фракцию, растворимую в холодном ксилоле (ХСS), в пределах от 20 до 45 масс. %; и/или
2
(с) скорость течения расплава МFR (230°С), измеренную согласно ISO 1133, от 5 до 30 г/10 минут.
8. Композиция по любому из предшествующих пп.1-7, где фракция, растворимая в холодном ксилоле (ХСS), гетерофазной композиции (НЕСО) имеет:(а) характеристическую вязкость (IV) в пределах от 1,5 до 4,5 дл/г;
(b) содержание сомономера от общей массы фракции, растворимой в холодном ксилоле (ХСS), гетерофазной композиции (НЕСО), в пределах от 30 до 60 мол. %.
9. Композиция по любому из предшествующих пп. 1-8, где
фракция, растворимая в холодном ксилоле (ХСI), гетерофазной композиции (НЕСО) имеет характеристическую вязкость (IV) в пределах от 0,8 до 1,8 дл/г.
10. Композиция по любому из предшествующих пп. 1-9, где отличие характеристической вязкости (IV) фракции, нерастворимой в холодном ксилоле (ХСI), гетерофазной композиции (НЕСО) от характеристической вязкости (IV) фракции, растворимой в холодном ксилоле (ХСS), гетерофазной композиции (НЕСО) составляет впределах от 0,5 до 5,8.
11. Композиция по любому из предшествующих пп. 1-10, где неорганический наполнитель (F) представляет тальк.
12. Композиция по любому из предшествующих пп. 1-11, где композиция содержит.:
(а) от 45 до 85 масс. % гетерофазной композиции (НЕСО) от общей массы композиции;
(b) от 5 до 25 масс. % от общей массы композиции, неорганического наполнителя (F);и
(с) от 5 до 30 масс. % модифицированной гетерофазной композиции (mНЕСО) от общей массы композиции.
13. Изделие, содержащее композицию по любому из предшествующих пп.1-12.
14. Изделие по п. 13, представляющее изделие для автомобильной промышленности.
15. Применение модифицированной гетерофазной композиции (mНЕСО) по любому из предшествующих пп. 1-12 для снижения тигровых полос в композиции, содержащей указанную модифицированную гетерофазную композицию (mНЕСО) и полипропилен (Р), отличающейся от модифицированной гетерофазной композиции (mНЕСО).
16. Применение по п. 15, где
(а) полипропилен (Р) представляет гетерофазную композицию (НЕСО) по любому из предшествующих пп. 1-10;
и/или
(b) композиция содержит дополнительно неорганический наполнитель (F), предпочтительно тальк;
и/или
(с) композиция содержит
(с1) от 45 до 85 масс. % гетерофазной композиции (НЕСО) от общей массы композиции;
(с2) от 5 до 25 масс. % неорганического наполнителя (F) от общей массы композиции; и
(с3) от 5 до 30 масс. % модифицированной гетерофазной композиции (mНЕСО) от общей массы композиции.